(57)【要約】【課題】  優れた耐久性を示すとともに、打球の飛距離を伸ばすことが可能な軟式野球用バットを提供する。【解決手段】  少なくとも打球部２の一部、あるいは少なくとも打球部２およびテーパ部３の一部に弾性体１２を形成した軟式野球用バット１０であって、この弾性体の貯蔵弾性率が０．０１ＭＰａ〜６ＭＰａであることを特徴とする軟式野球用バット。さらに、上記弾性体は、そのＪＩＳ  Ｃ硬度が５〜８０であり、打球部２、あるいは打球部２およびテーパ部３における弾性体１２の厚さが１ｍｍ〜３５ｍｍであり、マトリックスとしてゴム、樹脂またはエラストマーを含有し、発泡体とすることもできる。また、上記弾性体１２は打球部２の一部または打球部２およびテーパ部３の一部に加えて先端部１をも形成することができる。【選択図】        図１
2004275742.tif 000002
【特許請求の範囲】
【請求項１】
少なくとも打球部の一部、あるいは少なくとも打球部およびテーパ部の一部に弾性体を形成した軟式野球用バットであって、該弾性体の貯蔵弾性率が０．０１ＭＰａ〜６ＭＰａであることを特徴とする軟式野球用バット。
【請求項２】
弾性体のＪＩＳ  Ｃ硬度が５〜８０であることを特徴とする請求項１に記載の軟式野球用バット。
【請求項３】
打球部、あるいは打球部およびテーパ部における弾性体の厚さが１ｍｍ〜３５ｍｍであることを特徴とする請求項２に記載の軟式野球用バット。
【請求項４】
弾性体がマトリックスとしてゴム、樹脂またはエラストマーを含有する請求項１〜請求項３のいずれかに記載の軟式野球用バット。
【請求項５】
弾性体が発泡体であることを特徴とする請求項１〜請求項４のいずれかに記載の軟式野球用バット。
【請求項６】
先端部、打球部、テーパ部およびグリップ部からなる軟式野球用バットであって、バット本体の芯部分に請求項１〜請求項５のいずれかに記載された弾性体を被覆することにより、該弾性体によって打球部の一部、あるいは打球部およびテーパ部の一部を形成したことを特徴とする軟式野球用バット。
【請求項７】
先端部が弾性体およびバット本体とは別体のキャップ材により形成された請求項６に記載の軟式野球用バット。
【請求項８】
弾性体によって打球部の一部および先端部、あるいは打球部およびテーパ部の一部および先端部を形成したことを特徴とする請求項６に記載の軟式野球用バット。
【発明の詳細な説明】
【技術分野】
【０００１】
本発明は、軟式野球用バットに関し、詳しくは打球部の反発特性を向上させた軟式野球用バットに関する。
【背景技術】
【０００２】
野球用バットとしては、木製バット、チタニウムやチタニウム合金やアルミニウム合金などの金属製バットの他、カーボンファイバー、グラスファイバーなどにマトリックス樹脂を含浸硬化させた繊維強化プラスチック製バットなど、各種の素材により構成されたバットが市場に供給されている。
【０００３】
しかし、軟式野球用バットとして前記素材のみでバットを構成したものでは、軟らかい軟式ボールを打っても打球が遠く飛ばないという問題点があった。また、前記素材のみでバットを構成したものでは、バットの反発特性を大きく変えることは難しかった。
【０００４】
一方、バットの反発特性値を大きく変えるために、弾性体を被覆したものも各種開発されている。例えば、バットの全長に渡るコア部に弾性体を被覆し、形状を既存のバットと同一にしたクッションバットが提案されている（たとえば、特許文献１参照）。木製の芯に２つのスポンジゴムを張り合わせたスポンジゴムパッキングバットが提案されている（たとえば、特許文献２参照）。また、軽量金属パイプの芯材のグリップ部を除く周面に弾性体を被覆した野球用バットが提案されている（たとえば、特許文献３参照）。さらに、カーボン繊維からなる芯材に硬質ウレタン層を被覆し、さらにその上に合成樹脂を含浸させたガラス繊維からなる保護層を設けた球技用バットが提案されている（たとえば、特許文献４参照）。
【０００５】
上記特許文献１〜３に開示されたバットにおいて、弾性体を被覆する目的は、打撃時の衝撃や振動を低下させ、打球の飛距離を抑えて安全に使用できるバットを得ることである。従って、弾性体は打球が飛ばない物性のものを用いており、これらのバットは、狭い場所での使用やピンポン玉の打球やトスバッティングに適したものである。また、特許文献４では、製造コストや製造工程の改良及び打球音や重量調整方法の改良を目的としており、外観及び反発性能は、従来のバットと何ら変わりはない。
【特許文献１】特開昭６２−１０６７８４号公報
【特許文献２】実開昭６３−１５６６６７号公報
【特許文献３】特開２０００−１５３０１３公報
【特許文献４】特許第３００３８２９号公報
【発明の開示】
【発明が解決しようとする課題】
【０００６】
軟式野球に用いられるバットに要求される特性は、耐久性があり打球がよく飛ぶバットであり、上述した従来のバットでは、このような要求を満足することは難しかった。
【０００７】
本発明は、上記のような課題を解決するためになされたものであり、優れた耐久性を示すとともに、打球の飛距離を伸ばすことが可能な軟式野球用バットを提供することである。
【課題を解決するための手段】
【０００８】
発明者は、軟式ボールの打球の飛距離を伸ばすことが可能なバットの構成について様々な検討を行なった結果、本発明を完成するに至った。すなわち、打球の飛距離を伸ばすためにはバットの反発特性値を大きくすることが有効である。そして、発明者は、研究の結果、この反発特性値を大きくする手段として、打球時の軟式ボールの変形を小さくすることが有効であるという知見を得た。
【０００９】
打球時の軟式ボールの変形を小さくするには、バットの表面に弾性体を被覆するといった手段を用いることが考えられる。しかし、軟式野球などの試合に用いるバットは、耐久性や反発性の他にも質量やバランスも重要な特性である。そして、バットの全体に渡って弾性体を被覆すると、バットの質量が大きくなるため、これらの特性をバランス良く設計することが難しくなる。
【００１０】
以上のような発明者の知見に基づいて、本発明にかかる軟式野球用バットは、少なくとも打球部の一部、あるいは少なくとも打球部およびテーパ部の一部に弾性体を形成した軟式野球用バットであって、該弾性体の貯蔵弾性率が０．０１ＭＰａ〜６ＭＰａであることを特徴とする。ここで、弾性体のＪＩＳ  Ｃ硬度が５〜８０であること、打球部、あるいは打球部およびテーパ部における弾性体の厚さが１ｍｍ〜３５ｍｍであること、弾性体がマトリックスとしてゴム、樹脂またはエラストマーを含有すること、および／または弾性体が発泡体であることが好ましい。なお、ＪＩＳ  Ｃ硬度とは、ＪＩＳ  Ｋ  ７３１２の付属書２にいうスプリング硬さ試験タイプＣ試験方法に準じて測定した硬度をいう。
【００１１】
さらに、本発明にかかる軟式野球用バットは、先端部、打球部、テーパ部およびグリップ部からなる軟式野球用バットであって、バット本体の芯部分に上記の弾性体を被覆することにより、該弾性体によって打球部の一部、あるいは打球部およびテーパ部の一部を形成したものとすることができる。ここで、先端部を弾性体およびバット本体とは別体のキャップ材により形成することも可能である。
【００１２】
また、本発明にかかる軟式野球用バットは、先端部、打球部、テーパ部およびグリップ部からなる軟式野球用バットであって、バット本体の芯部分に上記の弾性体を被覆することにより、該弾性体によって打球部の一部および先端部、あるいは打球部およびテーパ部の一部および先端部を形成したものとすることができる。
【００１３】
このようにすれば、軟式ボールのような柔らかいボールを打撃する場合でも、打撃時に弾性体が圧縮変形するので、ボールの変形による損失エネルギーを抑えることができる。さらに、該弾性体の復元力が付加されてボールが打ち出されることとなるので、従来のバットよりも反発特性に優れたよく飛ぶバットとすることができる。つまり、打撃時のボールの変形を弾性体の存在により小さくできるとともに、弾性体の復元力を利用できるので、打球の飛距離を伸ばすことができる。さらに、バットの打球部の一部のみならずテーパ部の一部をも上記弾性体で形成すれば、該テーパ部の一部に当たった打球の飛距離をも伸ばすことができる。
【００１４】
また、本発明にかかる軟式野球用バットは、少なくともバットの芯部分としての打球部およびテーパ部の一部ならびにグリップ部を、従来のバットと同様の剛性のある素材で形成できるので、従来のバットと何ら遜色ない剛性を有するようにすることができる。したがって、耐久性のあるバットとすることができる。
【００１５】
また、本発明にかかる軟式野球用バットは、打球時の振動が弾性体により吸収されるので、打球時に打者の手がしびれることがない。さらに、打球時に弾性体が変形することにより軟式ボールと打球部との接触時間が長くなるので、軟式ボールがバットに乗っている感覚が得られ、打球感が向上する。
【発明の効果】
【００１６】
上記のように本発明は、軟式野球用バットの少なくとも打球部の一部、あるいは少なくとも打球部およびテーパ部の一部に貯蔵弾性率が０．０１ＭＰａ〜６ＭＰａである弾性体を用いることより、飛距離が大きく耐久性が高い軟式野球用バットを提供することができる。
【発明を実施するための最良の形態】
【００１７】
本発明にかかる軟式野球用バットは、たとえば図１に示すように、少なくとも打球部２の一部に弾性体１２を形成した軟式野球用バット１０であって、該弾性体の貯蔵弾性率が０．０１ＭＰａ〜６ＭＰａである。また、図示はしないが、上記弾性体１２が少なくとも打球部２およびテーパ部３の一部に形成されていてもよい。少なくとも打球部の一部に弾性体を形成することにより、上記のようにバットの反発特性を向上することができる。弾性体の貯蔵弾性率が０．０１ＭＰａ未満であると弾性体が柔らかくなりすぎて特性が生かされず軟式ボールの変形を抑えることができない。一方、弾性体の貯蔵弾性率が６ＭＰａを超えると軟式ボールの変形が大きくなるため、いずれの場合も軟式ボールにおける損失エネルギーが大きくなり、反発係数の向上につながらない。かかる観点から、弾性体の貯蔵弾性率は０．１ＭＰａ〜４ＭＰａが好ましく、より好ましくは０．８ＭＰａ〜１．８ＭＰａである。
【００１８】
ここで、貯蔵弾性率とは、複素弾性率の実数部で、単位の正弦波の歪みを加えたときの同位相の応力成分の大きさをいう。複素弾性率とは、材料に定常的な正弦波の歪みを加えたときの粘性と弾性との組合わせの挙動（動的粘弾性）において、最大応力σ0と最大歪みε0との比でベクトルとして複素数演算したものをいう。
【００１９】
また、弾性体のｔａｎδは特に制限はないが、０．５０以下で可能な限り低い方が好ましい。ただし、上記のようにｔａｎδの下限は可能な限り低いほうが好ましいが、貯蔵弾性率が０．０１ＭＰａ〜６ＭＰａの範囲にある場合、下限の０．０１ＭＰａ付近にある材料のｔａｎδを０．０１未満に調製することは現実的には困難になってくる。また、ｔａｎδが０．５０を超える材料はエネルギー吸収体としての働きが大きくなり、高い反発性が望めない。上記観点から、具体的には、ｔａｎδは、好ましくは０．０１〜０．５０であり、より好ましくは０．０１〜０．２０である。
【００２０】
本発明にかかる軟式野球用バットにおいて、弾性体のＪＩＳ  Ｃ硬度が５〜８０であることが好ましい。弾性体のＪＩＳ  Ｃ硬度が５未満であるとバットの弾性体が押し込まれてバット本体の芯部分に底打ちする場合が生じるため、弾性率のＪＩＳ  Ｃ硬度が８０を超えると弾性体自体がかたくなるため、いずれの場合も軟式ボールの変形が大きくなり軟式ボールにおける損失エネルギーが大きくなることにより反発係数は従来のバットと変わらなくなる。
【００２１】
また、本発明にかかる軟式野球用バットにおいて、打球部、あるいは打球部およびテーパ部における弾性体の厚さが１ｍｍ〜３５ｍｍであることが好ましい。弾性体の厚さが１ｍｍ未満であると、弾性体が押し込まれてバット本体の芯部分に底打ちする場合が生じ、軟式ボールの変形が大きく軟式ボールにおける損失エネルギーが大きくなるため、反発係数は従来のバットと変わらなくなる。弾性体の厚さが３５ｍｍを超えると、バット本体の芯部分の直径が小さくなりバット自体の強度が低下しバットの耐久性は低下する傾向にある。
【００２２】
また、本発明にかかる軟式野球用バットにおける弾性体としては、マトリックスとしてゴム、樹脂またはエラストマーを含有する弾性体が好ましく用いられる。ゴムとしては、ブタジエンゴム（ＢＲ）、スチレン−ブタジエン−ゴム（ＳＢＲ）、クロロプレンゴム（ＣＲ）、イソプレンゴム（ＩＲ）、エチレン−プロピレン−ゴム（ＥＰＲ）、エチレン−プロピレン−ジエン３元共重合体（ＥＰＤＭ）ゴム、シリコンゴム（ＳｉＲ）または天然ゴム（ＮＲ）などの架橋した架橋ゴムが挙げられる。
【００２３】
樹脂としては、エーテル系ウレタン樹脂、エステル系ウレタン樹脂などのウレタン系樹脂、ポリスチレン樹脂、スチレン−ブタジエン−スチレン（ＳＢＳ）樹脂、スチレン−イソプレン−スチレン（ＳＩＳ）樹脂などのスチレン系樹脂、ポリエチレン樹脂、ポリプロピレン樹脂などのオレフィン系樹脂、ポリエステル系樹脂、ポリアミド系樹脂またはアイオノマー樹脂などが挙げられる。
【００２４】
エラストマーとしては、エーテル系ウレタンエラストマー、エステル系ウレタンエラストマーなどのウレタン系エラストマー、ポリスチレンエラストマー、スチレン−ブタジエン−スチレン（ＳＢＳ）エラストマー、スチレン−イソプレン−スチレン（ＳＩＳ）エラストマーなどのスチレン系エラストマー、ポリエチレンエラストマー、ポリプロピレンエラストマーなどのオレフィン系エラストマー、ポリエステル系エラストマーまたはポリアミド系エラストマーなどが挙げられる。
【００２５】
さらに、上記弾性体中には、上記マトリックスとしてのゴム、樹脂またはエラストマーの他に、これらを適宜混合した樹脂も用いることができる。また、本発明の目的に反さない範囲で、カーボンブラック、ケイ酸、ケイ酸塩類、炭酸塩類、炭素繊維またはガラス繊維などの各種の充填剤または補強剤を含めることができる。
【００２６】
また、本発明にかかる軟式野球用バットにおける弾性体として発泡体を用いることは、弾性体の貯蔵弾性率を向上させる観点から好ましい。特に、ウレタン系樹脂の発泡体、架橋ゴムの発泡体またはオレフィン系樹脂の発泡体などが好ましく用いられる。また、表面側の密度を高くした発泡体を使用することも好ましい。
【００２７】
ここで、発泡体とは、気泡が分散した固体をいう。上記ゴム、樹脂またはエラストマーをマトリックスとして含有する固体に気泡を分散させる方法としては、特に制限はなく、発泡剤を混入させて発泡させる方法、不活性ガスを混入させる方法、可溶性物質を混入した後該可溶性物質を溶出させる方法など種々の方法を採用することができる。発泡剤を混入させて発泡する方法には、たとえばペンタン、フロンガスなどの物理発泡剤を気化させる方法、重曹、イソシアネート化合物などの反応型の化学発泡剤をそれぞれ酸、水と反応させて気体を発生させる方法、炭酸塩、亜硝酸塩、アゾ化合物、ヒドラジン誘導体などの熱分解性の化学発泡剤を熱分解させて気体を発生する方法などがある。
【００２８】
発泡体の比重は、特に制限はないが、貯蔵弾性率を０．０１ＭＰａ〜６ＭＰａの範囲に調整する観点から、０．０３〜１．２が好ましく、０．０５〜０．５がより好ましい。また、発泡体の発泡倍率は、貯蔵弾性率を０．０１ＭＰａ〜６ＭＰａの範囲に調整する観点から、１．１倍〜５０倍が好ましく、１．８倍〜３０倍がより好ましい。
【００２９】
本発明にかかる軟式野球用バットは、たとえば図１に示すように、先端部１、打球部２、テーパ部３およびグリップ部４からなる軟式野球用バット１０であって、バット本体１１の芯部分１１ａに上記の弾性体１２を被覆することにより、該弾性体１２によって打球部２の一部を形成したものである。また、図示はしないが、打球部２およびテーパ部３の一部を上記弾性体１２で形成することもできる。
【００３０】
また、本発明にかかる軟式野球用バットにおいて、たとえば図２に示すように、先端部１が弾性体２２およびバット本体２１とは別体のキャップ材２３により形成されることも、打球音を抑える観点から好ましい。ここで、キャップ材の材料は、先端部の強度を高く維持できるものであれば特に制限はないが、ポリウレタン、ナイロン、ポリエチレン、ゴムなどが好ましく用いられる。
【００３１】
また、本発明にかかる軟式野球用バットは、たとえば図３に示すように、先端部１、打球部２、テーパ部３およびグリップ部４からなる軟式野球用バット３０であって、バット本体３１の芯部分３１ａに上記の弾性体１２を被覆することにより、該弾性体１２によって打球部２の一部および先端部１を形成したものであってもよい。また、図示はしないが、打球部２およびテーパ部３の一部および先端部１を上記弾性体１２で形成することもできる。
【００３２】
本発明にかかる軟式野球用バットにおけるバット本体の材料としては、金属、木材または繊維強化プラスチック（ＦＲＰ）などの材料を使用することができる。また、バット本体の構造を中空構造とするのが軽量化および高耐久性の観点から好ましい。たとえば、ＦＲＰ製の中空バット本体、金属製の中空バット本体などがバット本体として好ましく使用できる。なお、バット本体を木材などの材料を用いた中実構造とすることもできる。
【００３３】
また、本発明にかかる軟質野球用バットは、バットの表面全体を各種フィルムで一体被覆することも耐久性向上の観点から好ましい。フィルムとしては、熱可塑性ポリウレタン（ＴＰＵ）フィルム、ポリ塩化ビニル（ＰＶＣ）フィルム、ポリエチレンテレフタレート（ＰＥＴ）フィルムなどが好ましく例示できる。ここで、フィルムの厚さは、本発明の目的に反さない限り特に制限はないが、弾性体の耐久性と反発特性を維持する観点から、０．１ｍｍ〜１．０ｍｍが好ましい。
【実施例】
【００３４】
以下、実施例を挙げて本発明をより詳細に説明するが、本発明はこれらに限定されるものではない。
【００３５】
本発明にかかる軟式野球用バットに用いられる弾性体の特性評価は、以下の要領で行なった。
【００３６】
（１）貯蔵弾性率およびｔａｎδの測定
弾性体の動的粘弾性試験は、ＪＩＳ  Ｋ  ７１９８のＡ法（引張振動法）に基づいて、正弦波の周波数を１０Ｈｚとして行なった。試験片形状および歪み量などはＪＩＳ  Ｋ  ７１９８に準拠する範囲内で任意に設定することができる。本実施例においては、試験片形状は、発泡体については１０ｍｍ×５ｍｍ×３０ｍｍまたは５ｍｍ×２．５ｍｍ×３０ｍｍ、非発泡体については４ｍｍ×２．５ｍｍ×３０ｍｍとした。試験片のつかみ距離は２０ｍｍとした。また、動的歪み量は０．１％とした。２５℃における測定値を用いて、ＪＩＳ  Ｋ  ７１９８の９．１  複素弾性率の項に示す所定の式から複素弾性率（Ｅ*）を算出し、複素弾性率から下式（１）により貯蔵弾性率Ｅ'を、下式（２）より損失弾性率Ｅ''を求めた。ここで、δは応力と歪みの位相角（損失角））である。
Ｅ'＝Ｅ*ｃｏｓδ           （１）
Ｅ''＝Ｅ*ｓｉｎδ          （２）
次いで、下式（３）より損失正接ｔａｎδを算出した。
ｔａｎδ＝Ｅ''／Ｅ'        （３）
なお、プラスチックの動的機械特性（動的粘弾性）の試験方法である引張振動（非共振法）について、上記ＪＩＳ  Ｋ  ７１９８は現在廃止され、ＪＩＳ  Ｋ  ７２４４−４が制定されている。ＪＩＳ  Ｋ  ７２４４−４と上記貯蔵弾性率Ｅ’および損失正接ｔａｎδとの対応は、以下のとおりである。すなわち、上記貯蔵弾性率Ｅ’はＪＩＳ  Ｋ  ７２４４−４の１０．２項における式（１）および式（８）により算出され、損失正接ｔａｎδは同ＪＩＳの１０．３項における式（９）によって算出される。また、損失弾性率は同ＪＩＳの１０．４項における式（１０）によって算出される。
【００３７】
（２）ＪＩＳ  Ｃ硬度の測定
ＪＩＳ  Ｃ硬度計（ＪＩＳ  Ｋ  ７３１２の付属書２図１に示されるタイプＣ硬さ試験機をいう）を用いて厚さ１０ｍｍの各弾性体シートの硬度を測定した。
【００３８】
（３）反発係数の測定
図４に示すような実験装置を用いて打球部モデルでの反発実験を行ない、反発係数を求めた。図４に示すように、実験装置は、ピッチングマシン４０、ハイスピードビデオカメラ４１、および画像解析装置（図示せず）からなる。軟式ボール４３を衝突させる衝突対称物である打球部モデル４２としては、鉄板のみ、および鉄板に弾性体を貼り付けたものを準備した。打球部モデルで用いた弾性体は、一辺が１０ｃｍの正方形で厚みが１０ｍｍの弾性体シートを２枚張り合わせたものである。実験では、ピッチングマシン４０より打ち出した軟式ボール４３を、固定された打球部モデル４２に衝突させた。そして、この衝突を真横からハイスピードビデオカメラ４１により撮影し、衝突の前後における軟式ボール４３の速度から下式（４）より反発係数を計算した。
ｅ＝ＶBALL(OUT)／ＶBALL(IN)          （４）
ここで、ｅは反発係数、ＶBALL(OUT)は衝突後の軟式ボールの重心速度（ｍ／ｓ）、ＶBALL(IN)は衝突前の軟式ボールの重心速度（ｍ／ｓ）を示す。
【００３９】
（４）軟式野球用バットによる実打評価  
上記各種弾性体を用いて、図１のような軟式野球用バットを構成した。本軟式野球用バットのバット本体１１は、繊維強化プラスチック（ＦＲＰ）製の中空バットで、先端部１、凹部を有する打球部２（すなわち打球部の芯部分１１ａ）、テーパ部３、グリップ部４の外殻（バットベース部材）が、内圧成形法により形成されている。そして、該バット本体１１の芯部分１１ａ表面をサンドブラスト処理した後、該芯部分１１ａに弾性体１２を被覆一体化できるように設計した金型を用いて注型成形して本軟式野球用バットを形成した。ここで、打球部２の外径は６９ｍｍで、打球部における芯部分１１ａの外径は４０ｍｍであり、弾性体１２の厚みは１４．５ｍｍである。なお、本軟式野球用バットにおいては、貯蔵弾性係数が１．４ＭＰａ、ＪＩＳ  Ｃ硬度が４５、厚さ０．３ｍｍの熱可塑性ポリウレタンシート（図示せず）が融着することにより各弾性体表面に一体成形されている。
【００４０】
上記した本発明かかる軟式野球用バット１０（本発明品）と従来の金属製軟式野球用バット（従来品）を用いて、アマチュア野球部員５名による実打試験を行なった。本軟式野球用バットによる軟式ボールの上記５名の平均飛距離が従来の軟式野球用バットの平均飛距離に比べ５ｍ以上大きいものを◎、３ｍ以上５ｍ未満のものを○、１ｍ以上３ｍ未満のものを△、それ以外のものを×として評価した。
【００４１】
なお、本実施例において用いた本発明品と従来品のバット諸特性値は表１の通りである。
【００４２】
【表１】
2004275742.tif 000003
【００４３】
表１に示すように、本発明品と従来品とはバランスの点において変わりがないので、用いる弾性体の特性が直接飛距離に表れることになる。
【００４４】
上記評価要領より、表２に示す軟式野球用バット用の各種弾性体についての特性評価および該弾性体を用いた軟式野球用バットの実打評価の結果を表２にまとめた。
【００４５】
【表２】
2004275742.tif 000004
【００４６】
表２に記載されている材料名のうち英字の略記については、ＰＵはポリウレタン、ＳｉＲはシリコンゴム、ＥＰＤＭはエチレン−プロピレン−ジエン３元共重合体、ＮＲは天然ゴム、ＣＲはクロロプレンゴム、ＢＲはブタジエンゴム、ＳＢＲはスチレンブタジエンゴムを表す。
【００４７】
表２の実施例１〜実施例２１においては、軟式野球用バットの少なくとも打球部の一部に貯蔵弾性率が０．０１ＭＰａ〜６ＭＰａである弾性体を用いることより、軟式ボールのような柔らかいボールを打撃する場合でも打撃時に弾性体が圧縮変形するので、軟式ボールの変形による損失エネルギーを抑えることができるため、軟式ボールの反発係数が向上し、飛距離が大きい軟式野球用バットが得られる。
【００４８】
特に、実施例１１においては、さらにＪＩＳ  Ｃ硬度が３８であり５〜８０の範囲内にあるためその反発係数は０．５００と大きくなっている。また、実施例３、実施例５または実施例１０においては、ＪＩＳ  Ｃ硬度は小さいがｔａｎδがそれぞれ０．１２、０．１３または０．０６であり、いずれも０．０１〜０．５０の範囲内にあるため、反発係数がそれぞれ０．５１０、０．５００または０．５１０と大きくなっている。
【００４９】
これに対して、比較例１においては弾性体の貯蔵弾性率が０．０１ＭＰａ未満であるため、比較例２〜比較例６においては弾性体の貯蔵弾性率がいずれも６ＭＰａを超えているため、反発係数が従来のバットと同等となり、かかる弾性体を用いた軟式野球用バットの飛距離は大きくならなかった。
【００５０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５１】
上記のように、軟式野球用バットの飛距離を大きくし耐久性を高めるために、本発明は軟式野球用バットに広く利用することができる。
【図面の簡単な説明】
【００５２】
【図１】本発明にかかる軟式野球用バットの一の実施形態を示す側断面の概略模式図である。
【図２】本発明にかかる軟式野球用バットの別の実施形態を示す側断面の概略模式図である。
【図３】本発明にかかる軟式野球用バットのさらに別の実施形態を示す側断面の概略模式図である。
【図４】打球部モデルの反発実験に用いた実験装置の概略模式図である。
【符号の説明】
【００５３】
１  先端部、２  打球部、３  テーパ部、４  グリップ部、１０，２０，３０  軟式野球用バット、１１，２１，３１  バット本体、１１ａ，２１ａ，３１ａ  芯部分、１２，２２，３２  弾性体、４０  ピッチングマシン、４１  ハイスピードビデオカメラ、４２  打球部モデル、４３  軟式ボール。
【図１】
2004275742.tif 000005
【図２】
2004275742.tif 000006
【図３】
2004275742.tif 000007
【図４】
2004275742.tif 000008